(57)【要約】【課題】    放射線特にＸ線を照射しても、光量減少が少なく、耐放射線に対しての劣化が少ない長期信頼性の高い光学ガラスの製造方法を提供する。【解決手段】  酸化珪素を主成分として、フッ素ドープ量を１〜９ｐｐｍ、ＯＨ基濃度８００〜１２００ｐｐｍ、遷移金属類、アルカリ土金属類、アルカリ金属をそれぞれ２０ｐｐｍ未満、塩素含有量１ｐｐｍ未満とすることで、放射線照射に対して安定な光学ガラスの製造方法。【選択図】なし【特許請求の範囲】
【請求項１】
酸化珪素を主成分として、フッ素ドープ量を１〜９ｐｐｍ、ＯＨ基濃度８００〜１２００ｐｐｍ、遷移金属類、アルカリ土金属類、アルカリ金属をそれぞれ２０ｐｐｍ未満、塩素含有量１ｐｐｍ未満で、Ｘ線を照射線量２．５×１０４Ｃ／ｋｇ・ｈ（Ｒｈ管球、管電圧５０ｋＶ、管電流５０ｍＡ）で３時間照射し、照射前後の光透過率が５０ｍｍの厚みにおいて、１％以内である光学ガラス。
【発明の詳細な説明】
【技術分野】
【０００１】  本発明は、放射線特にＸ線を照射しても、可視光の光量減少が少なく、放射線照射に対しての劣化が少ない長期信頼性の高い光学ガラスの製造方法に関する。
【背景技術】
【０００２】  近年放射線照射を用いるＸ線リソグラフィー、非破壊検査、医療画像等に、光ファイバ、レンズおよびプリズムの利用が拡大している。これらは特に放射線被曝内で使用することが多い。【０００３】  しかしながら、長期にわたって放射線を照射すると、ガラス材料が劣化してしまい、光の透過率が低下してしまう。更に放射線を照射すると、ほとんど光が通さなくなり、不透明になっていった。【０００４】  これは、ガラス構造そのものが損傷を受け、各種の欠陥が起こることによって、新たな吸収帯の発生及び屈折率や均質性の変化による透過特性の変化から生じる。【０００５】  これらの問題に対処するために、酸化珪素内組成内のＯＨ基を高める方法がとられていた。しかし、このＯＨ基含有量が多すぎると、水の吸収によって放射線の損傷を受けることが発生した。それゆえにＯＨ基含有量を制限される。【０００６】  別の対処方法として、フッ素をわずかにドープする方法がある。このことによって、放射線の耐久性は向上する。しかしながら、この方法では酸化珪素内にフッ素が多すぎる場合には、８００℃以上の温度をかけると（Ｓｉ−Ｆ）＋（Ｓｉ−Ｆ）→（Ｓｉ−Ｓｉ）＋Ｆ２の反応によって酸素欠乏型欠陥が生じるために、光透過率が劣化する。放射線に対する耐久性を上げるためには加熱処理することが必要なために酸素欠乏型欠陥の生成を避けるのが困難である。そのためにフッ素のドープも制限される。【０００７】  また、遷移金属類、アルカリ土類金属、アルカリ金属が放射線照射による劣化による光透過率が減少するためにそれぞれの含有量は２０ｐｐｍ未満にしなければならなかった。【０００８】  更に塩素は酸化珪素内で≡Ｓｉ−Ｃｌ結合を生じる。この≡Ｓｉ−Ｃ結合は放射線により容易に解離して、欠陥の要因になるために、塩素の含有量はできるだけ少ない方が望ましい。この含有量は１ｐｐｍ未満にしなければならなかった。
【発明の開示】
【発明が解決しようとする課題】
【０００９】  本発明の課題は、上記したようなことに対して、その目的とするところは、水の吸収や酸素欠乏型欠陥を防止して、放射線による劣化する遷移金属類、アルカリ土類金属、アルカリ金属および塩素を除去することによって、放射線を照射しても光透過率の減少を防ぎ、耐用寿命を延ばし、耐放射線優れた光学ガラスを得ることである。
【課題を解決するための手段】
【００１０】  上記課題を解決するため、酸化珪素の諸物性と耐放射線性との関係を鋭意検討した結果、酸化珪素のＯＨ基、酸素欠乏型欠陥、金属不純物及び塩素の濃度が、放射線耐性に対して特に重要であり、それぞれの値を特定の範囲内にする事にとって、耐放射線に優れた光学ガラスを得られることを見出した。【００１１】  すなわち、本発明は酸化珪素を主成分として、フッ素ドープ量を１〜９ｐｐｍ、ＯＨ基濃度は８００〜１２００ｐｐｍにする。遷移金属類、アルカリ土類金属、アルカリ金属をそれぞれ２０ｐｐｍ未満にする。更に塩素含有量を１ｐｐｍ未満にしたものである。
【発明の効果】
【００１２】  本発明の方法により、放射線照射による耐久性に優れた光学ガラスの提供が可能になった。本発明の方法では、ＯＨ基、酸素欠乏型欠陥、金属不純物及び塩素の各含有量を制限することで構造を安定化し、光透過率の変化量を減少しており、放射線照射による耐久性を高めている。その際、特殊な製造方法によることなく、安価で、優れた耐放射線光学ガラスの提供が可能である。【００１３】  従って、本発明の光学ガラスは半導体素子の高密度化に伴う、超細密化回路パターンのためのＸ線リソグラフィーを用いる装置内の光学ガラスに効果的に用いられる。また、非破壊検査、医療画像の放射線環境下での画像・信号伝送等の光ファイバ、レンズおよびプリズムとして、安定した状態で適用できる効果を得る。
【発明を実施するための最良の形態】
【００１４】  上記した本発明は光学ガラスは、以下のような製造方法により、製造される。
ＶＡＤ法により、ＳｉＣｌ４を原料として、酸水素バーナーを用いて、石英棒表面上に酸化珪素を主成分としたガラススートを形成する。次いで、このガラススートを加熱炉に投入して、水素Ｈ２の供給量を適宜調整して、ＯＨ基の含有量を調整し、４フッ化珪素ＳｉＦ４の供給量を適宜調整して、フッ素ドープ量を調整する。この該ガス雰囲気下で５００〜７００℃の温度で加熱して、ガラススートを透明化して、所定のＯＨ基及びフッ素ドープ量を有する光学ガラスを得るものである。【００１５】  以下の実施例により本発明を具体的に説明するが、本発明はこれら実施例に限定されるものではない。放射線耐性については以下の通りである。【００１６】  〔放射線耐性〕
Ｘ線を照射線量２．５×１０４Ｃ／ｋｇ・ｈ（照射条件、Ｒｈ管球、管電圧５０ｋＶ、管電流５０ｍＡ）で３時間照射し、照射前後の光透過率を確認して、放射線耐性を評価した。その際の測定試料の厚みは５０ｍｍとした。
【実施例】
【００１７】実施例１
上記した製造方法により、酸化珪素を主成分として、ＯＨ基１０００ｐｐｍ、フッ素ドープ量５ｐｐｍ、遷移金属類、アルカリ土類金属、アルカリ金属（以下、金属不純物という）２０ｐｐｍ未満、塩素含有量１ｐｐｍ未満である光学ガラスを製造した。【００１８】実施例２
上記した製造方法により、酸化珪素を主成分として、ＯＨ基８００ｐｐｍ、フッ素ドープ量５ｐｐｍ、金属不純物を２０ｐｐｍ未満、塩素含有量１ｐｐｍ末満である光学ガラスを製造した。【００１９】実施例３
上記した製造方法により、酸化珪素を主成分として、ＯＨ基１２００ｐｐｍ、フッ素ドープ量５ｐｐｍ、金属不純物を２０ｐｐｍ未満、塩素含有量１ｐｐｍ未満である光学ガラスを製造した。【００２０】実施例４
上記した製造方法により、酸化珪素を主成分として、ＯＨ基１０００ｐｐｍ、フッ素ドープ量１ｐｐｍ、金属不純物を２０ｐｐｍ未満、塩素含有量１ｐｐｍ未満である光学ガラスを製造した。【００２１】実施例５
上記した製造方法により、酸化珪素を主成分として、ＯＨ基１０００ｐｐｍ、フッ素ドープ量９ｐｐｍ、金属不純物を２０ｐｐｍ未満、塩素含有量１ｐｐｍ未満である光学ガラスを製造した。【００２２】  比較例１
上記した製造方法により、酸化珪素を主成分として、ＯＨ基５００ｐｐｍ、フッ素ドープ量５ｐｐｍ、金属不純物を２０ｐｐｍ未満、塩素含有量１ｐｐｍ未満である光学ガラスを製造した。【００２３】  比較例２
上記した製造方法により、酸化珪素を主成分として、ＯＨ基１５００ｐｐｍ、フッ素ドープ量５ｐｐｍ、金属不純物を２０ｐｐｍ未満、塩素含有量１ｐｐｍ未満である光学ガラスを製造した。【００２４】  比較例３
上記した製造方法により、酸化珪素を主成分として、ＯＨ基１０００ｐｐｍ、フッ素ドープ量２０ｐｐｍ、遷移金属類、アルカリ土類金属、アルカリ金属をそれぞれ２０ｐｐｍ未満、塩素含有量１ｐｐｍ末満である光学ガラスを製造した。【００２５】  比較例４
上記した製造方法により、酸化珪素を主成分として、ＯＨ基１０００ｐｐｍ、フッ素ドープ量１ｐｐｍ未満、金属不純物を５０ｐｐｍ、塩素含有量１ｐｐｍ未満である光学ガラスを製造した。【００２６】  比較例５
上記した製造方法により、酸化珪素を主成分として、ＯＨ基１０００ｐｐｍ、フッ素ドープ量９ｐｐｍ、金属不純物を５０ｐｐｍ、塩素含有量１ｐｐｍ未満である光学ガラスを製造した。【００２７】  比較例６
上記した製造方法により、酸化珪素を主成分として、ＯＨ基１０００ｐｐｍ、フッ素ドープ量９ｐｐｍ、金属不純物を２０ｐｐｍ未満、塩素含有量５ｐｐｍである光学ガラスを製造した。【００２８】  以下の表１に実施例１〜５及び比較例１〜５の試料の各物性値示す。【００２９】
【表１】
2007176778.tif 000002
表１に示すように、実施例１〜５の試料は、放射線照射前後の光透過率がほとんど変化してないことから、耐放射線用光学材料として優れた特性を示した。比較例１〜６は光透過率変化が大きいため、耐放射線光学材料としての物性が実施例１〜５と比較して劣っていることは表１から明白である。